ПОКРЫТИЕ С НИЗКОЙ ИЗЛУЧАТЕЛЬНОЙ СПОСОБНОСТЬЮ ДЛЯ ОКОН В ХОЛОДНОМ КЛИМАТЕ
COATING WITH LOW EMISSIVITY FOR WINDOWS IN COLD CLIMATE

Перекрестная ссылка на родственную заявку
В этой заявке испрашивается приоритет по предварительной заявке США №62/299036, поданной 24 февраля 2016, полное содержание которой включено в это описание путем ссылки.
Область техники, к которой относится изобретение
Настоящее изобретение относится к покрытию с низкой излучательной способностью, обладающему высоким коэффициентом солнечного теплопритока (SHGC) и низким общим коэффициентом теплопередачи (U показатель). Это покрытие особенно применимо для изолирующих стеклопакетов (IGU).
Уровень техники
Традиционное строительное оконное стекло имеет высокую степень теплового излучения. Солнечная энергия легко проходит сквозь такое стекло. С целью снижения пропускания солнечной энергии на стекло наносят покрытия с низкой излучательной способностью. Покрытия с низкой излучательной способностью действуют как тепловой барьер, который уменьшает выделение энергии инфракрасного (ИК) излучения, особенно тепловой энергии инфракрасного излучения. Чем меньше излучательная способность, тем лучше покрытие блокирует выделение тепловой энергии ИК-излучения.
Коэффициент солнечного теплопритока (SHGC) является мерой того, насколько хорошо окно блокирует солнечное тепло. Чем меньше коэффициент SHGC, тем сильнее блокируется солнечное тепло, то есть тем ниже накопление солнечного тепла внутри здания.
Общий коэффициент теплопередачи (U показатель) является мерой тепловых потерь через окно. Чем меньше U показатель, тем слабее теплопередача через окно, то есть, выше уровень изоляции окна.
Традиционные покрытия с низкой излучательной способностью для строительных окон обычно разрабатывают, чтобы обеспечить низкий коэффициент SHGC и низкий U показатель. При малом SHGC блокируется солнечная энергия, особенно солнечная энергия инфракрасного излучения, проходящая сквозь окно внутрь здания. Указанные традиционные покрытия с низкой излучательной способностью помогают снизить затраты на кондиционирование воздуха летом и являются подходящими для умеренного и жаркого климата.
Однако указанные традиционные покрытия с низкой излучательной способностью не подходят для холодного климата, например, климата с длительной зимой и коротким летом или климата с продолжительными периодами очень холодной погоды. В холодном климате проблема снижения затрат на кондиционирование воздуха в течение месяцев короткого лета гораздо слабее, чем проблема обогревания здания в течение остальных месяцев года. Для холодного климата было бы желательно обеспечить покрытие с низкой излучательной способностью, которое обладает более высоким коэффициентом SHGC, чем традиционное покрытие с низкой излучательной способностью, сохраняя при этом низкий U показатель. При высоком коэффициенте SHGC больше солнечного тепла проходит внутрь здания, нагревая внутренние части строения, тогда как низкий U показатель способствует сохранению тепла внутри здания. Необязательно, также было бы желательно, чтобы указанное покрытие с низкой излучательной способностью обладало высоким коэффициентом пропускания видимого света. Высокий коэффициент пропускания видимого света обеспечивает повышенное поступление света внутрь здания, при этом снижается потребность в лампах и искусственном освещении. Необязательно, также было бы желательно, чтобы указанное покрытие с низкой излучательной способностью было эстетически приятным, удовлетворяя требования рынка бытовых и промышленных потребителей. Тенденцией указанных рынков является предпочтение нейтральных оттенков, которые могут быть использованы в сочетании со зданиями различного цвета, но при этом выглядели эстетически приятными. Необязательно, также было бы желательно, чтобы такое покрытие блокировало, по меньшей мере, часть солнечного ультрафиолетового (УФ) излучения, направленного на покрытие. Солнечное УФ-излучение может повредить мебель и может вызвать обесцвечивание. Необязательно, также было бы желательно, чтобы такое покрытие блокировало по меньшей мере часть энергии солнечного длинноволнового ИК-излучения.
Раскрытие изобретения
2
2
Покрытие с низкой излучательной способностью содержит множество фазосогласующих слоев; первый функциональный слой металла; и второй функциональный слой металла, размещенный поверх и на расстоянии от первого функционального слоя металла, причем указанное покрытие с низкой излучательной способностью обеспечивает летний/дневной коэффициент SHGC стандартного IGU по меньшей мере 0,4 и зимний/ночной U показатель стандартного IGU не больше, чем 0,4 британских тепловых единиц/час-квадратный фут-градус Фаренгейта (BTU/ч-фут-°F) (2,27 Ватт/квадратный метр- градус Кельвина (Вт/мK)).
Отношение геометрической толщины первого функционального слоя металла к геометрической толщине второго функционального слоя металла находится в диапазоне от 0,6 до 2, например, в диапазоне от 0,6 до 1.
Изолирующий стеклопакет содержит подложку, имеющую указанное покрытие с низкой излучательной способностью.
Краткое описание чертежей
Изобретение будет описано со ссылкой на следующие фигуры чертежей, в которых везде аналогичные детали обозначены одинаковыми номерами позиций.
Фигура 1 представляет собой вид сбоку (не в масштабе) покрытого изделия в виде монолитного остекления, имеющего покрытие с низкой излучательной способностью согласно изобретению;
Фигура 2 представляет собой вид сбоку (не в масштабе) покрытия фигуры 1, введенного в изолирующий стеклопакет (IGU) с двойным остеклением.
Фигура 3 представляет собой вид сбоку (не в масштабе) покрытия фигуры 1, введенного в изолирующий стеклопакет (IGU) с тройным остеклением.
Описание предпочтительных вариантов осуществления изобретения
Термины пространства или направления, такие как “левый”, “правый”, “внутренний”, “внешний”, “выше”, “ниже”, и тому подобные, относятся к изобретению, как показано на фигурах чертежей. Однако изобретение может допускать различные альтернативные ориентации и, следовательно, указанные термины не следует рассматривать, как ограничивающие.
Все числа, с использованные в описании и формуле изобретения, следует понимать, как модифицированные во всех случаях термином “приблизительно”, который означает диапазон плюс или минус десять процентов от указанного значения.
Все диапазоны, приведенные в описании, включают в себя начальную и конечную величину диапазона и любые и все поддиапазоны, относящиеся к указанному диапазону. Приведенные в описании диапазоны представляют собой средние значения во всем указанном диапазоне.
При ссылке на слои или пленки покрытия, термин “поверх” означает дальше от подложки (или базового слоя), на которой расположен рассматриваемый слой или пленка покрытия. Например, второй слой, расположенный “поверх” первого слоя, означает, что второй слой расположен дальше от подложки (или базового слоя), чем первый слой. Второй слой может находиться в непосредственном контакте с первым слоем. В качестве альтернативы, один или несколько других слоев, могут быть расположены между первым слоем и вторым слоем.
Термин “пленка” означает область, имеющую химически индивидуальную или однородную композицию, или смесь материалов. Термин “слой” включает в себя одну или несколько “пленок”. “Покрытие” содержит один или несколько “слоев”.
Термины “полимер” или “полимерный” включают в себя олигомеры, гомополимеры, coполимеры и тройные полимеры, например, полимеры, образовавшиеся из двух или больше типов мономеров или полимеров.
Термин “ультрафиолетовое излучение” означает электромагнитное излучение, имеющее длину волны в диапазоне от 100 нм до меньше, чем 380 нм. Термины “видимое излучение” или “видимый свет” означает электромагнитное излучение, имеющее длину волны в диапазоне от 380 нм до 780 нм. Термин “инфракрасное излучение” означает электромагнитное излучение, имеющее длину волны в диапазоне от больше, чем 780 нм до 100000 нм. Термин “солнечное инфракрасное излучение” означает электромагнитное излучение, имеющее длину волны в диапазоне от 1000 нм до 3,000 нм. Термин “тепловое инфракрасное излучение” означает электромагнитное излучение, имеющее длину волны в диапазоне от больше, чем 3000 нм до 100000 нм.
Все документы, на которые есть ссылки в описании, являются полностью “включенными путем ссылки” в описание изобретения.
Термин “оптическая толщина” означает геометрическую толщину материала, умноженную на показатель преломления материала при опорной длине волны 550 нм. Например, материал, имеющий геометрическую толщину 5 нм и показатель преломления 2 при опорной длине волны 550 нм, будет иметь оптическую толщину 10 нм.
Термины “отпущенный” или “термически обработанный” означают, что рассматриваемое изделие или покрытие было нагрето или может быть нагрето до температуры, достаточной для достижения термического отпуска, теплового изгибания, или закалки. Указанное определение включает, например, нагревание изделия в шкафу или печи при температуре по меньшей мере 580°C, например, по меньшей мере 600°C, такой как по меньшей мере 620°C, в течение времени, достаточного для достижения термического отпуска, теплового изгибания, или закалки. Например, нагревание изделия в течение времени в диапазоне от 1 до 15 минут, например, от 1 до 5 минут.
Термин “способный к отпуску” означает, что рассматриваемое изделие или покрытие выполнено с возможностью подвергаться отпуску для окончательного использования.
Термины “неотпущенный” и “термически необработанный” означают неотпущенный или термически необработанный, или не выполненный с возможностью подвергаться отпуску или термической обработке для окончательного использования.
Термины “металл” и “оксид металла” включают в себя кремний и диоксид кремния, соответственно, а также традиционно признанные металлы и оксиды металлов, хотя кремний традиционно может и не считаться металлом.
Выражение “по меньшей мере” означает “больше, чем или равный”. Выражение “не больше, чем” означает “меньше, чем или равный”.
Любая ссылка на количество, если не указано другое, означает “процент по массе”.
Значения толщины, если не указано обратное, означают значения геометрической толщины.
Выражение “допирующая добавка” означает материал, который может присутствовать в количестве до 10 масс. %, например, до 5 масс. %, такое как до масс. %, такое как до 2 масс. %. Например, до 1 масс. %. Например, до 0,5 масс. %. Например, до 0,1 масс. %.
Термин “включает” является синонимом слова “содержит”.
Термин “отверждаемый” означает материал, способный к полимеризации или сшивке. Термин “отвержденный” означает, что материал по меньшей мере частично полимеризован или сшит, предпочтительно полностью полимеризован или сшит.
Отношение LSG (свет/солнечный нагрев) представляет собой коэффициент пропускания видимого света, деленный на SHGC.
“Стандартный стеклопакет IGU” определяется как IGU, имеющий два листа прозрачного стекла, расположенных на расстоянии 3 мм и разделенных зазором 0.5 дюйм (1.2 мм), заполненным воздухом, с покрытием на поверхности №3. Выражение “ величина для стандартного IGU” означает, что приведена величина для покрытия в стандартном IGU.
“Стандартный слоистый пакет” определяется как имеющий два слоя 2,1 мм прозрачного стекла, соединенных промежуточным слоем 0,76 мм поливинилбутираля, и с покрытием на поверхности №2. Величина для стандартного слоистого пакета означает, что приведена величина, когда покрытие включено в стандартный слоистый пакет на поверхности №2.
Термин “покрытие, регулирующее солнечное излучение” относится к покрытию, содержащему один или несколько слоев или пленок, которые влияют на «солнечные» характеристики покрытого изделия, такие как количество солнечного излучения, отраженного от покрытия, поглощенного покрытием, или пропускаемого через покрытие.
Величины, регулирующие оптические и солнечные характеристики (например, коэффициент пропускания видимого света и/или мутность), если не указано другое, представляют собой свойства, определяемые с использованием спектрофотометра Perkin Elmer 1050. Стандартные величины IGU, если не указано другое, определяются в соответствии с программным обеспечением OPTICS (v6.0) и WINDOW (v7.3.4.0), имеющимся в распоряжении из лаборатории Lawrence Berkeley National Laboratory, измеренный центр остекления (COG), рассчитанный согласно NFRC 2010 (который включает NFRC 100-2010) стандартные уставки по умолчанию.
2
Показатели U, если не указано другое, представляют собой зимние/ночные U показатели. Если не указано другое, U показатели приведены в единицах BTU/ч-фут-°F.
Если не указано другое, величины SHGC представляют собой летние/дневные значения.
Если не указано другое, величины поверхностного сопротивления слоя определяются с использованием четырехточечного зонда (например, устройство измерения Nagy Instruments SD-600 или четырехточечный зонд Alessi). Величины поверхностной шероховатости определяются с использованием атомно-силового микроскопа Instrument Dimension 3100.
Коды цвета (например, L*, a*, b*, C* и оттенок цвета°) приведены в соответствии с цветовой системой 1976 CIELAB, установленной Международным комитетом по освещению.
Величины L*, a*, и b* в описании и формуле изобретения представляет собой значения точки центра окраски. Стандартный IGU или стандартный слоистый пакет, содержащий регулирующее солнечное излучение покрытие изобретения, в пределах нормальной вариации производства должен иметь цветовое отличие ΔEcmc, относительно значения точки центра, меньше чем 4 единицы CMC (то есть ΔEcmc<4), предпочтительно, меньше чем 2 единицы CMC (то есть, ΔEcmc<2).
При обсуждении изобретения могут быть описаны определенные признаки, которые являются “частными” или “предпочтительными” в пределах определенных ограничений (например, “предпочтительно”, “более предпочтительно”, или “еще более предпочтительно”, с определенными ограничениями). Следует понимать, что изобретение не ограничено этими частными или предпочтительными ограничениями, но охватывает весь объем раскрытия изобретения.
Настоящее изобретение содержит, состоит из, или состоит по существу из следующих аспектов изобретения, в любом сочетании. Различные аспекты изобретения проиллюстрированы на отдельных фигурах чертежей. Однако следует понимать, что это сделано только с целью простоты иллюстрации и обсуждения. При практическом осуществлении изобретения, один или несколько аспектов изобретения, показанные в одной фигуре чертежа, могут комбинироваться с одним или несколькими аспектами изобретения, показанными в одной или нескольких других фигурах чертежей.
Настоящее изобретение будет рассматриваться со ссылкой на строительное остекление. Термин “строительное остекление” означает любое остекление, расположенное на здании, такое как окно, IGU, или окно на крыше. Однако следует понимать, что изобретение не ограничено применением в строительном остеклении, но может быть практически использовано в остеклении в любой желаемой области, такой как ламинированные или неламинированные бытовые и/или промышленные окна, и/или в остеклениях для наземных, воздушных, космических, надводных и/или подводных транспортных средств. Поэтому можно понять, что конкретно описанные примеры приведены просто для объяснения общего замысла изобретения и что изобретение не ограничено этими конкретными примерами. Кроме того, хотя типичное “остекление” может обладать достаточным пропусканием видимого света, так что материалы могут быть ясно видимы через остекление, при осуществлении изобретения “остекление” необязательно является прозрачным для видимого света, но может быть просвечивающим.
Покрытое изделие 10 в форме монолитного остекления, которое включает в себя признаки изобретения, показано на фигуре 1. Покрытое изделие 10 содержит подложку 12, имеющую первую основную поверхность 14 и противоположную вторую основную поверхность 16.
Покрытие 30 с низкой излучательной способностью в соответствии с изобретением размещено поверх по меньшей мере части по меньшей мере одной основной поверхности подложки 12. В примере, показанном на фигуре 1, покрытие 30 с низкой излучательной способностью размещено поверх по меньшей мере части второй основной поверхности 16 подложки 12. Покрытие 30 с низкой излучательной способностью содержит первый фазосогласующий слой 40. Первый функциональный слой 46 металла размещен поверх первого фазосогласующего слоя 40. Первый слой 48 грунтовки размещен поверх первого функционального слоя 46 металла. Второй фазосогласующий слой 50 размещен поверх первого функционального слоя 46 металла (например, поверх первого слоя 48 грунтовки). Второй функциональный слой 58 металла размещен поверх второго фазосогласующего слоя фазу 50. Второй слой 60 грунтовки размещен поверх второго функционального слоя 58 металла. Третий фазосогласующий слой 62 размещен поверх второго функционального слоя 58 металла (например, поверх второго слоя 60 грунтовки). Защитный слой 92 размещен поверх третьего фазосогласующего слоя 62.
Подложка 12 может быть прозрачной для видимого излучения. Термин “прозрачный” означает имеющий коэффициент пропускания видимого излучения больше, чем 0% вплоть до 100%. В качестве альтернативы, этот слой может быть просвечивающим. Термин “просвечивающий” означает рассеивающий видимое излучение, таким образом, что объекты со стороны, противоположной наблюдателю, видны нечетко. Примеры подходящих материалов включают (но не ограничиваются приведенным) пластиковые подложки (такие как акриловые полимеры, такие как полиакрилаты; полиалкилметакрилаты, такие как полиметилметакрилаты, полиэтилметакрилаты, полипропилметакрилаты, и тому подобные; полиуретаны; поликарбонаты; полиалкилтерефталаты, такие как полиэтилентерефталат (ПЭТ), полипропилентерефталат, полибутилентерефталат, и тому подобные; полисилоксансодержащие полимеры; или coполимеры любых мономеров для их получения, или любые их смеси); керамические подложки; стеклянные подложки; или смеси, или любые комбинации из указанных выше материалов. Например, подложка может содержать обычное натриево-кальциево-силикатное стекло, боросиликатное стекло, или свинцовое стекло. Cтекло может быть прозрачным стеклом. Выражение “прозрачное стекло” означает незатемненное или неокрашенное стекло. Альтернативно, стекло может быть затемненным или иначе окрашенным стеклом. Стекло может быть термически обработанным стеклом или термически необработанным стеклом. Стекло может быть любого типа, такое как традиционное флоат-стекло, и может иметь любой состав, обладающий любыми оптическими свойствами, например, любой величиной коэффициента пропускания видимого излучения, коэффициента пропускания ультрафиолетового излучения, коэффициента пропускания инфракрасного излучения, или коэффициента пропускания суммарной солнечной энергии. Термин “флоат-стекло” означает стекло, образовавшееся в традиционном флоат-процессе, в котором расплавленное стекло осаждается на расплавленный металл в ванне и регулируемым образом охлаждается с образованием ленты флоат-стекла.
Подложка 12 может быть, например, прозрачным флоат-стеклом или может быть затемненным или окрашенным стеклом. Подложка 12 может иметь любые желаемые размеры, например, длину, ширину, форму или толщину. Не ограничивающие примеры стекла, которое может быть использовано при практическом осуществлении изобретения, включает прозрачное стекло, Starphire, Solargreen, Solextra, GL-20, GL-35™, Solarbronze, Solargray стекло, Pacifica стекло, SolarBlue стекло, и Optiblue стекло, которые все промышленно доступны на фирме PPG Industries Inc., Питтсбург, Пенсильвания.
Фазосогласующие слои 40, 50, 62 содержат неметаллические материалы. Например, фазосогласующие слои 40, 50, 62 могут содержать диэлектрические или полупроводниковые материалы. Например, фазосогласующие слои 40, 50, 62 могут содержать оксиды, нитриды, оксинитриды, бориды, карбиды, оксикарбиды, борокарбиды, боронитриды, карбонитриды, или их смеси, комбинации, бленды или сплавы. Примеры подходящих материалов для фазосогласующих слоев 40, 50, 62 включают оксиды, нитриды, или оксинитриды титана, гафния, циркония, ниобия, цинка, висмута, свинца, индия, олова, кремния, алюминия, бора, и их смеси, комбинации, бленды или сплавы. Эти материалы могут содержать небольшое количество других материалов. Примеры включают марганец в оксиде висмута, олово в оксиде индия, и др. Кроме того, могут быть использованы оксиды сплавов металлов или смесей металлов. Примеры включают оксиды, содержащие цинк и олово (например, станнат цинка), оксиды сплавов индия-олова, нитриды кремния, нитриды кремния-алюминия, или нитриды алюминия. Кроме того, могут быть использованы допированные оксиды металлов, субоксиды, нитриды, субнитриды, или оксинитриды. Примеры включают оксиды олова, допированные сурьмой или индием, или оксиды кремния, допированные никелем или бором. Конкретные примеры материалов включают оксиды цинка, оксиды олова, нитриды кремния, нитриды кремния-алюминия, нитриды кремния-никеля, нитриды кремния-хрома, оксиды олова, допированные сурьмой, оксид цинка, допированный оловом, оксид цинка, допированный алюминием, оксид цинка, допированный индием, оксид титана, или их смеси, комбинации, бленды или сплавы.
Фазосогласующие слои 40, 50, 62 могут содержать единственный материал. Альтернативно, фазосогласующие слои 40, 50, 62 могут содержать множество материалов и/или множество пленок. Фазосогласующие слои 40, 50, 62 могут содержать слоистую последовательность пленок химически различных материалов или фаз, или могут содержать один или несколько композитов из одного или нескольких химически различных материалов или фаз. Различные фазосогласующие слои 40, 50, 62 могут содержать одинаковые или различные материалы. Фазосогласующие слои 40, 50, 62 могут иметь одинаковую или различную толщину.
Фазосогласующие слои 40, 50, 62 обеспечивают регулирование конструктивной и деструктивной оптической интерференции электромагнитного излучения, частично отраженного от или частично пропускаемого через различные граничные поверхности слоeв покрытия 30 с низкой излучательной способностью. Варьируя толщину и/или состав фазосогласующих слоев 40, 50, 62 можно изменять общую отражательную способность, коэффициент пропускания, и/или поглощательную способность покрытия 30 с низкой излучательной способностью, которые могут изменять солнцезащитные характеристики, характеристики изоляции теплового инфракрасного излучения, цвет, и/или эстетическое восприятие покрытия 30 с низкой излучательной способностью. Кроме того, фазосогласующие слои 40, 50, 62 обеспечивают химическую и/или механическую защиту для других слоев покрытия 30 с низкой излучательной способностью, таких как функциональные слои металла.
Фазосогласующие слои 40, 50, 62 могут действовать как противоотражательные слои, препятствуя отражению от функциональных слоев металла, для того чтобы снизить общее отражение видимого света и/или увеличить коэффициент пропускания видимого света для покрытия 30 с низкой излучательной способностью. Материалы, имеющие показатель преломления приблизительно 2, являются особенно применимыми против отражения от функциональных слоев металла.
В иллюстративном примере покрытия 30 первый фазосогласующий слой размещен поверх по меньшей мере части второй основной поверхности 16 подложки 12. Первый фазосогласующий слой может быть единственным слоем, или он может содержать одну или несколько пленок противоотражательных материалов или диэлектрических материалов, описанных выше. Первый фазосогласующий слой может быть прозрачным для видимого света. Первый фазосогласующий слой может (или может не) демонстрировать минимальное поглощение в одной или нескольких областях электромагнитного спектра, например, видимого света.
Первый фазосогласующий слой может содержать оксид металла, смесь оксидов металлов, или оксид сплава металлов. Например, первый фазосогласующий слой может содержать допированные или не допированные оксиды цинка и олова.
Первый фазосогласующий слой может иметь оптическую толщину в диапазоне от 75 нм до 112 нм. Например, оптическая толщина находится в диапазоне от 84 нм до 103 нм. Например, оптическая толщина находится в диапазоне от 89 нм до 99 нм. Например, оптическая толщина находится в диапазоне от 93 нм до 95 нм.
Первый фазосогласующий слой может иметь геометрическую толщину в диапазоне от 36 нм до 56 нм. Например, геометрическая толщина находится в диапазоне от 42 нм до 52 нм. Например, геометрическая толщина находится в диапазоне от 42 нм до 49 нм. Например, геометрическая толщина находится в диапазоне от 44 нм до 48 нм.
В иллюстративном отпущенном покрытии 30 первый фазосогласующий слой может иметь оптическую толщину в диапазоне от 75 нм до 112 нм. Например, оптическая толщина находится в диапазоне от 84 нм до 103 нм. Например, оптическая толщина находится в диапазоне от 89 нм до 99 нм. Например, оптическая толщина находится в диапазоне от 93 до 95 нм.
В иллюстративном отпущенном покрытии 30 первый фазосогласующий слой может иметь геометрическую толщину в диапазоне от 37 нм до 56 нм. Например, геометрическая толщина находится в диапазоне от 42 нм до 52 нм. Например, геометрическая толщина находится в диапазоне от 44 нм до 49 нм. Например, геометрическая толщина находится в диапазоне от 46 нм до 48 нм.
В иллюстративном неотпущенном покрытии 30 первый фазосогласующий слой может иметь оптическую толщину в диапазоне от 72 нм до 108 нм. Например, оптическая толщина находится в диапазоне от 81 нм до 99 нм. Например, оптическая толщина находится в диапазоне от 85 нм до 94 нм. Например, оптическая толщина находится в диапазоне от 89 до 91 нм.
В иллюстративном неотпущенном покрытии 30 первый фазосогласующий слой может иметь геометрическую толщину в диапазоне от 36 нм до 54 нм. Например, геометрическая толщина находится в диапазоне от 40 нм до 50 нм. Например, геометрическая толщина находится в диапазоне от 42 нм до 47 нм. Например, геометрическая толщина находится в диапазоне от 44 нм до 46 нм.
Первый фазосогласующий слой может иметь многопленочную структуру, содержащую первую пленку 42 и вторую пленку 44. Вторая пленка 44 может быть размещена поверх первой пленки 42.
x
1-x
2-x
2
4
Первая пленка 42 может представлять собой оксид сплава металлов или смесь оксидов металлов. Например, первая пленка 42 может быть оксидом сплава или смеси цинка и олова. Термин “сплав цинка и олова” означает истинные сплавы, а также смеси. Оксид сплава цинка и олова может быть таким, который получается при вакуумном осаждении при магнетронном распылении из катода из цинка и олова. Этот катод может содержать цинк и олово в соотношениях от 5 масс. % до 95 масс. % цинка и от 95 масс. % до 5 масс. % олова, например, от 10 масс. % до 90 масс. % цинка и от 90 масс. % до 10 масс. % олова. Однако также могут быть использованы другие соотношения цинка к олову. Иллюстративный оксид сплава металлов для первой пленки 42 может быть записан формулой ZnSnO (1), где “x” варьирует в диапазоне от больше, чем 0 до меньше, чем 1. Например, “x” может быть больше, чем 0 и может быть любой долей или десятичной дробью между больше, чем 0 и меньше, чем 1. Стехиометрическим видом формулы 1 является соединение “ZnSnO”, которое обычно называется станнатом цинка. Слой станната цинка может быть осажден методом распыления из катода, содержащего 52 масс. % цинка и 48 масс. % олова в присутствии кислорода. Например, первая пленка 42 может содержать станнат цинка.
Допированный оксид цинка может быть осажден из цинкового катода, который содержит другой материал, для улучшения характеристик распыления катода. Например, цинковый катод может содержать небольшое количество олова (например, вплоть до 10 масс. %, например, до 5 масс. %) для улучшения распыления. В этом случае полученная пленка оксида цинка может содержать небольшую долю оксида олова, например, вплоть до 10 масс. % оксида олова, например, до 5 масс. % оксида олова. Примеры других материалов включают алюминий, индий и их комбинации. Предпочтительно, другой материал содержит олово. Материал допированного оловом оксида цинка, осажденный из катода, содержащего 90 масс. % цинка и 10 масс. % олова, в присутствии кислорода, обозначается в изобретении как ZnO 90/10.
Вторая пленка 44 может содержать оксид металла, допированный оксид металла, или смесь оксидов металлов. Например, вторая пленка 44 может содержать оксид цинка или допированный оксид цинка. Например, вторая пленка 44 может содержать допированный оксид цинка. Например, вторая пленка 44 может содержать ZnO 90/10.
Вторая пленка 44 может иметь геометрическую толщину в диапазоне от 1 нм до 20 нм. Например, геометрическая толщина находится в диапазоне от 5 нм до 15 нм.
Первая пленка 42 может иметь геометрическую толщину в диапазоне от 24 нм до 46 нм. Например, геометрическая толщина находится в диапазоне от 30 нм до 42 нм.
В иллюстративном отпущенном покрытии 30, вторая пленка 44 может иметь геометрическую толщину в диапазоне от 1 нм до 20 нм. Например, геометрическая толщина находится в диапазоне от 5 нм до 15 нм.
В иллюстративном отпущенном покрытии 30, первая пленка 42 может иметь геометрическую толщину в диапазоне от 26 нм до 46 нм. Например, геометрическая толщина находится в диапазоне от 32 нм до 42 нм.
В иллюстративном неотпущенном покрытии 30, вторая пленка 44 может иметь геометрическую толщину в диапазоне от 1 нм до 20 нм. Например, геометрическая толщина находится в диапазоне от 5 нм до 15 нм.
В иллюстративном неотпущенном покрытии 30, первая пленка 42 может иметь геометрическую толщину в диапазоне от 24 нм до 44 нм. Например, геометрическая толщина находится в диапазоне от 30 нм до 40 нм.
Функциональные слои 46, 58 металла обеспечивают отражение электромагнитного излучения в по меньшей мере части области инфракрасного излучения электромагнитного спектра, например, в области солнечного инфракрасного излучения или в области теплового инфракрасного излучения электромагнитного спектра. Покрытие 30 может иметь два функциональных слоя металла. В качестве альтернативы, покрытие 30 может иметь больше двух функциональных слоев металла.
Примеры материалов, используемых для функциональных слоев 46, 58 металла, включают благородные или почти благородные металлы. Примеры таких металлов включают серебро, золото, платину, палладий, осмий, иридий, родий, рутений, медь, ртуть, рений, алюминий и их комбинации. Например, один или несколько функциональных слоев 46, 58 металла могут содержать металлическое серебро.
Первый функциональный слой 46 металла может содержать любой из указанных выше металлов. Например, первый функциональный слой 46 металла может содержать серебро.
Первый функциональный слой 46 металла может быть непрерывным слоем. Например, первый функциональный слой 46 металла может иметь геометрическую толщину в диапазоне от 5 нм до 8.5 нм. Например, геометрическая толщина находится в диапазоне от 6,5 нм до 7,5 нм. Например, геометрическая толщина находится в диапазоне от 6,6 нм до 7,3 нм.
В иллюстративном типичном отпущенном покрытии 30 первый функциональный слой 46 металла может иметь геометрическую толщину в диапазоне от 5 нм до 8 нм. Например, геометрическая толщина находится в диапазоне от 6 нм до 7,5 нм. Например, геометрическая толщина находится в диапазоне от 6,5 нм до 7 нм. Например, геометрическая толщина находится в диапазоне от 6,6 нм до 6,8 нм.
В иллюстративном неотпущенном покрытии 30 первый функциональный слой 46 металла может иметь геометрическую толщину в диапазоне от 5,5 нм до 8,5 нм. Например, геометрическая толщина находится в диапазоне от 6,5 нм до 8 нм. Например, геометрическая толщина находится в диапазоне от 6,8 нм до 7,5 нм. Например, геометрическая толщина находится в диапазоне от 7 нм до 7,3 нм.
Слои 48, 60 грунтовки могут быть расположены в непосредственном контакте с соответствующим нижележащим функциональным слоем 46, 58 металла. Слои 48, 60 грунтовки защищают соответствующий функциональный слой 46, 58 металла в ходе процесса покрытия или последующей обработки, такой как термический отпуск. Материал грунтовки осаждается как металл. В течение последующей обработки, такой как осаждение вышележащих фазосогласующих слоев или термический отпуск, часть или весь металл материала грунтовки окисляется. Когда оксидные или нитридные материалы используются в фазосогласующих слоях, слои 48, 60 грунтовки могут содержать оксофильные или нитрофильные материалы, соответственно. Необязательно, чтобы все слои 48, 60 грунтовки были одинаковыми материалами. Необязательно, чтобы слои 48, 60 грунтовки имели одинаковую толщину.
Примеры материалов, применимых для слоев 48, 60 грунтовки включают титан, ниобий, вольфрам, никель, хром, железо, тантал, цирконий, алюминий, кремний, индий, олово, цинк, молибден, гафний, висмут, ванадий, марганец и их комбинации. Предпочтительно, слои 48, 60 грунтовки содержат титан.
Первый слой 48 грунтовки размещен поверх первого функционального слоя 46 металла. Первый слой 48 грунтовки может быть единственной пленкой или содержит множество слоев пленки. Первый слой 48 грунтовки может содержать любые материалы, описанные выше. Например, первый слой 48 грунтовки может содержать титан.
Первый слой 48 грунтовки может иметь геометрическую толщину в диапазоне от 1,5 нм до 3,6 нм. Например, геометрическая толщина находится в диапазоне от 1,8 нм до 3,2 нм. Например, геометрическая толщина находится в диапазоне от 1,9 нм до 3,1 нм.
В иллюстративном отпущенном покрытии первый слой 48 грунтовки может иметь геометрическую толщину в диапазоне от 2,5 нм до 3,6 нм. Например, геометрическая толщина находится в диапазоне от 2,7 нм до 3,3 нм. Например, геометрическая толщина находится в диапазоне от 2,8 нм до 3,2 нм. Например, геометрическая толщина находится в диапазоне от 2,9 нм до 3,1 нм.
В иллюстративном неотпущенном покрытии первый слой 48 грунтовки может иметь геометрическую толщину в диапазоне от 1,5 нм до 2,5 нм. Например, геометрическая толщина находится в диапазоне от 1,7 нм до 2,3 нм. Например, геометрическая толщина находится в диапазоне от 1,8 нм до 2,2 нм. Например, геометрическая толщина находится в диапазоне от 1,9 нм до 2,1 нм.
Второй фазосогласующий слой 50 может содержать любые материалы, описанные выше для фазосогласующих слоев.
Второй фазосогласующий слой 50 может иметь оптическую толщину в диапазоне от 136 нм до 204 нм. Например, оптическая толщина находится в диапазоне от 155 нм до 178 нм. Например, оптическая толщина находится в диапазоне от 162 нм до 172 нм.
Второй фазосогласующий слой 50 может иметь геометрическую толщину в диапазоне от 65 нм до 102 нм. Например, геометрическая толщина находится в диапазоне от 77 нм до 89 нм. Например, геометрическая толщина находится в диапазоне от 81 нм до 86 нм.
В иллюстративном отпущенном покрытии второй фазосогласующий слой 50 может иметь оптическую толщину в диапазоне от 136 нм до 204 нм. Например, оптическая толщина находится в диапазоне от 153 нм до 187 нм. Например, оптическая толщина находится в диапазоне от 161 нм до 178 нм. Например, оптическая толщина находится в диапазоне от 168 нм до 172 нм.
В иллюстративном отпущенном покрытии второй фазосогласующий слой 50 может иметь геометрическую толщину в диапазоне от 68 нм до 102 нм. Например, геометрическая толщина находится в диапазоне от 76 нм до 94 нм. Например, геометрическая толщина находится в диапазоне от 80 нм до 89 нм. Например, геометрическая толщина находится в диапазоне от 84 нм до 86 нм.
В иллюстративном неотпущенном покрытии второй фазосогласующий слой 50 может иметь оптическую толщину в диапазоне от 147 нм до 181 нм. Например, оптическая толщина находится в диапазоне от 155 нм до 172 нм. Например, оптическая толщина находится в диапазоне от 162 нм до 166 нм.
В иллюстративном неотпущенном покрытии второй фазосогласующий слой 50 может иметь геометрическую толщину в диапазоне от 65 нм до 98 нм. Например, геометрическая толщина находится в диапазоне от 73 нм до 90 нм. Например, геометрическая толщина находится в диапазоне от 77 нм до 86 нм. Например, геометрическая толщина находится в диапазоне от 81 нм до 83 нм.
Второй фазосогласующий слой 50 может быть единственным слоем или является многослойной структурой. Например, второй фазосогласующий слой 50 может содержать первую пленку 52, вторую пленку 54, третью пленку 56, и необязательно четвертую пленку 57.
Первая пленка 52, и/или третья пленка 56, и/или необязательная четвертая пленка 57 может содержать пленку оксида металла или пленку допированного оксида металла. Например, пленку оксида цинка или пленку допированного оловом оксида цинка, такую как ZnO 90/10.
Вторая пленка 54 может содержать пленку оксида сплава металлов. Например, вторая пленка 54 может содержать пленку станната цинка. Если присутствует необязательная четвертая пленка 57, вторая пленка 54 может быть осаждена в двух или больше стадиях осаждения, причем четвертую пленку 57 осаждают между двумя стадиями осаждения второй пленки 54.
Первая пленка 52, и/или третья пленка 56, и/или необязательная четвертая пленка 57 могут иметь геометрическую толщину в диапазоне от 1 нм до 20 нм. Например, геометрическая толщина находится в диапазоне от 5 нм до 15 нм.
Вторая пленка 54 может иметь геометрическую толщину в диапазоне от 62 нм до 84 нм. Например, геометрическая толщина находится в диапазоне от 72 нм до 85 нм.
В иллюстративном отпущенном покрытии 30 первая пленка 52, и/или третья пленка 56, и/или необязательная четвертая пленка 57 могут иметь геометрическую толщину в диапазоне от 1 нм до 20 нм. Например, геометрическая толщина находится в диапазоне от 5 нм до 15 нм.
В иллюстративном отпущенном покрытии 30 вторая пленка 54 может иметь геометрическую толщину в диапазоне от 65 нм до 84 нм. Например, геометрическая толщина находится в диапазоне от 75 нм до 85 нм.
В иллюстративном неотпущенном покрытии 30 первая пленка 52, и/или третья пленка 56, и/или необязательная четвертая пленка 57 могут иметь геометрическую толщину в диапазоне от 1 нм до 20 нм. Например, геометрическая толщина находится в диапазоне от 5 нм до 15 нм.
В иллюстративном неотпущенном покрытии 30 вторая пленка 54 может иметь геометрическую толщину в диапазоне от 62 нм до 81 нм. Например, геометрическая толщина находится в диапазоне от 72 нм до 77 нм.
Второй функциональный слой 58 металла размещен поверх второго фазосогласующего слоя 50 (например, поверх третьей пленки 56).
Второй функциональный слой 58 металла может быть непрерывным слоем. Второй функциональный слой 58 металла может содержать любые материалы, описанные выше для функциональных слоев металла. Например, второй функциональный слой 58 металла может содержать серебро.
Второй функциональный слой 58 металла может иметь геометрическую толщину в диапазоне от 7 нм до 11 нм. Например, геометрическая толщина находится в диапазоне от 8 нм до 10 нм. Например, геометрическая толщина находится в диапазоне от 8,3 нм до 9,5 нм. Например, геометрическая толщина находится в диапазоне от 8,7 нм до 9,2 нм.
В иллюстративном отпущенном покрытии 30 второй функциональный слой 58 металла может иметь геометрическую толщину в диапазоне от 7 нм до 11 нм. Например, геометрическая толщина находится в диапазоне от 8 нм до 10 нм. Например, геометрическая толщина находится в диапазоне от 8,5 нм до 9,5 нм. Например, геометрическая толщина находится в диапазоне от 9 нм до 9,2 нм.
В иллюстративном неотпущенном покрытии 30 второй функциональный слой 58 металла может иметь геометрическую толщину в диапазоне от 7 нм до 11 нм. Например, геометрическая толщина находится в диапазоне от 8 нм до 10 нм. Например, геометрическая толщина находится в диапазоне от 8,3 нм до 9,5 нм. Например, геометрическая толщина находится в диапазоне от 8,7 нм до 8,9 нм.
Второй слой 60 грунтовки может содержать любые материалы и/или иметь толщину, которые описаны выше в связи с первым слоем 48 грунтовки. Например, второй слой 60 грунтовки может содержать титан.
Второй слой 60 грунтовки может иметь геометрическую толщину в диапазоне от 1,5 нм до 3,6 нм. Например, геометрическая толщина находится в диапазоне от 1,8 нм до 3,2 нм. Например, геометрическая толщина находится в диапазоне от 1,9 нм до 3,1 нм.
В иллюстративном отпущенном покрытии второй слой 60 грунтовки может иметь геометрическую толщину в диапазоне от 2,5 нм до 3,6 нм. Например, геометрическая толщина находится в диапазоне от 2,7 нм до 3,3 нм. Например, геометрическая толщина находится в диапазоне от 2,8 нм до 3,2 нм. Например, геометрическая толщина находится в диапазоне от 2,9 нм до 3,1 нм.
В иллюстративном неотпущенном покрытии второй слой 60 грунтовки может иметь геометрическую толщину в диапазоне от 1,5 нм до 2,5 нм. Например, геометрическая толщина находится в диапазоне от 1,7 нм до 2,3 нм. Например, геометрическая толщина находится в диапазоне от 1,8 нм до 2,2 нм. Например, геометрическая толщина находится в диапазоне от 1,9 нм до 2,1 нм.
Третий фазосогласующий слой 62 может включать любые материалы и/или слои, описанные выше в связи с первым и вторым фазосогласующим слоями 40, 50. Например, третий фазосогласующий слой 62 может иметь многопленочную структуру.
Третий фазосогласующий слой 62 может иметь оптическую толщину в диапазоне от 46 нм до 73 нм. Например, оптическая толщина находится в диапазоне от 55 нм до 68 нм. Например, оптическая толщина находится в диапазоне от 57 нм до 67 нм.
Третий фазосогласующий слой 62 может иметь геометрическую толщину в диапазоне от 23 нм до 40 нм. Например, геометрическая толщина находится в диапазоне от 27 нм до 35 нм. Например, геометрическая толщина находится в диапазоне от 28 нм до 34 нм.
В иллюстративном отпущенном покрытии 30 третий фазосогласующий слой 62 может иметь оптическую толщину в диапазоне от 46 нм до 70 нм. Например, оптическая толщина находится в диапазоне от 52 нм до 64 нм. Например, оптическая толщина находится в диапазоне от 55 нм до 61 нм. Например, оптическая толщина находится в диапазоне от 57 до 59 нм.
В иллюстративном отпущенном покрытии 30 третий фазосогласующий слой 62 может иметь геометрическую толщину в диапазоне от 23 нм до 35 нм. Например, геометрическая толщина находится в диапазоне от 26 нм до 32 нм. Например, геометрическая толщина находится в диапазоне от 27 нм до 31 нм. Например, геометрическая толщина находится в диапазоне от 28 нм до 30 нм.
В иллюстративном неотпущенном покрытии 30 третий фазосогласующий слой 62 может иметь оптическую толщину в диапазоне от 59 нм до 73 нм. Например, оптическая толщина находится в диапазоне от 62 нм до 68 нм. Например, оптическая толщина находится в диапазоне от 65 нм до 67 нм.
В иллюстративном неотпущенном покрытии 30 третий фазосогласующий слой 62 может иметь геометрическую толщину в диапазоне от 26 нм до 40 нм. Например, геометрическая толщина находится в диапазоне от 29 нм до 36 нм. Например, геометрическая толщина находится в диапазоне от 31 нм до 35 нм. Например, геометрическая толщина находится в диапазоне от 32 нм до 34 нм.
Например, третий фазосогласующий слой 62 может содержать первую пленку 64 и вторую пленку 66.
Первая пленка 64 может содержать материал оксида металла. Например, оксид цинка или допированный оксид цинка. Например, допированный оловом оксид цинка. Например, ZnO 90/10. Вторая пленка 66 может содержать материал оксида сплава металлов. Например, станнат цинка.
Первая пленка 64 может иметь геометрическую толщину в диапазоне от 1 нм до 20 нм. Например, геометрическая толщина находится в диапазоне от 5 нм до 15 нм.
Вторая пленка 66 может иметь геометрическую толщину в диапазоне от 9 нм до 32 нм. Например, геометрическая толщина находится в диапазоне от 14 нм до 28 нм.
В иллюстративном отпущенном покрытии 30 первая пленка 64 может иметь геометрическую толщину в диапазоне от 1 нм до 20 нм. Например, геометрическая толщина находится в диапазоне от 5 нм до 15 нм.
В иллюстративном отпущенном покрытии 30 вторая пленка 66 может иметь геометрическую толщину в диапазоне от 9 нм до 28 нм. Например, геометрическая толщина находится в диапазоне от 14 нм до 24 нм.
В иллюстративном неотпущенном покрытии 30 первая пленка 64 может иметь геометрическую толщину в диапазоне от 1 нм до 20 нм. Например, геометрическая толщина находится в диапазоне от 5 нм до 15 нм.
В иллюстративном неотпущенном покрытии 30 вторая пленка 66 может иметь геометрическую толщину в диапазоне от 13 нм до 32 нм. Например, геометрическая толщина находится в диапазоне от 18 нм до 28 нм.
Защитный слой 92 может быть заключительным слоем 30 покрытия с низкой излучательной способностью. Защитный слой 92 может содержать один или несколько неметаллических материалов, таких, которые описаны выше в связи с фазосогласующими слоями. В качестве альтернативы, защитный слой 92 может содержать металлический материал. Защитный слой 92 может обеспечить химическую и/или механическую защиту для нижележащих слоев покрытия.
Например, защитный слой 92 может быть слоем оксида металла или слоем нитрида металла. Например, защитный слой 92 может содержать диоксид титана.
Защитный слой 92 может иметь геометрическую толщину в диапазоне от 1 нм до 10 нм. Например, геометрическая толщина находится в диапазоне от 4 нм до 5,5 нм. Например, геометрическая толщина находится в диапазоне от 4,3 нм до 5,25 нм. Например, геометрическая толщина находится в диапазоне от 4,4 нм до 5,05 нм.
В иллюстративном отпущенном покрытии 30 защитный слой 92 может иметь геометрическую толщину в диапазоне от 4,5 нм до 5,5 нм. Например, геометрическая толщина находится в диапазоне от 1 нм до 10 нм. Например, геометрическая толщина находится в диапазоне от 2 нм до 8 нм. Например, геометрическая толщина находится в диапазоне от 4,75 нм до 5,25 нм. Например, геометрическая толщина находится в диапазоне от 4,95 нм до 5,05 нм.
В иллюстративном неотпущенном покрытии 30 защитный слой 92 может иметь геометрическую толщину в диапазоне от 4 нм до 5 нм. Например, геометрическая толщина находится в диапазоне от 4,3 нм до 4,7 нм. Например, геометрическая толщина находится в диапазоне от 4,4 нм до 4,6 нм.
Второй функциональный слой 58 металла толще, чем первый функциональный слой 46 металла. Отношение геометрической толщины первого функционального слоя 46 металла к геометрической толщине второго функционального слоя 58 металла составляет больше, чем 0,5. Например, это отношение больше, чем или равно 0,6. Например, в диапазоне от больше, чем 0,5 до 2, такое как от 0,6 до 1,5. Например, в диапазоне от 0,6 до 1.
Для отпущенного покрытия 30, отношение геометрической толщины первого функционального слоя 46 металла к геометрической толщине второго функционального слоя 58 металла находится в диапазоне от 0,6 до 1, такое как от 0,6 до 0,9. Например, в диапазоне от 0,7 до 0,8. Например, в диапазоне от 0,72 до 0,76.
Для неотпущенного покрытия 30, отношение геометрической толщины первого функционального слоя 46 металла к геометрической толщине второго функционального слоя 58 металла находится в диапазоне от 0,6 до 1, такое как от 0,67 до 1. Например, в диапазоне от 0,75 до 0,85. Например, в диапазоне от 0,8 до 0,84.
Покрытие 30 с низкой излучательной способностью может быть осаждено любым традиционным способом. Примеры таких способов включают традиционное химическое осаждение из паровой фазы (CVD) и физическое осаждение из паровой фазы (PVD). Примеры способов CVD включают пиролиз распыленного вещества. Примеры PVD способов включают испарение электронным пучком и вакуумное напыление (например, вакуумное осаждение при магнетронном напылении (MSVD)). Кроме того, могут быть использованы другие способы покрытия, такие как (но без ограничения указанным) золь-гель осаждение. В одном не ограничивающем варианте осуществления, покрытие 30 может быть осаждено методом MSVD.
Покрытие 30 с низкой излучательной способностью имеет излучательную способность в диапазоне от 0,035 до 0,065. Например, в диапазоне от 0,04 до 0,06.
Покрытие 30 с низкой излучательной способностью обеспечивает коэффициент SHGC стандартного IGU в диапазоне от 0,4 до 0,65. Например, в диапазоне от 0,45 до 0,62. Например, в диапазоне от 0,5 до 0,6. Например, в диапазоне от 0,55 до 0,59.
Иллюстративное отпущенное покрытие 30 обеспечивает коэффициент SHGC стандартного IGU в диапазоне от 0,55 до 0,585. Например, в диапазоне от 0,57 до 0,58.
Иллюстративное неотпущенное покрытие 30 обеспечивает коэффициент SHGC стандартного IGU в диапазоне от 0,56 до 0,57. Например, в диапазоне от 0,562 до 0,566.
2
2
2
2
2
2
2
2
Покрытие 30 с низкой излучательной способностью обеспечивает зимний/ночной U показатель стандартного IGU в диапазоне от 0,2 до 0,4 BTU/час-фут-°F (от 1,14 до 2,27 Вт/м-K). Например, в диапазоне от 0,22 до 0,35 BTU/час-фут-°F (от 1,25 до 1,99 Вт/м-K). Например, в диапазоне от 0,23 до 0,31 BTU/час-фут-°F (от 1,31 до 1,76 Вт/м-K). Например, в диапазоне от 0,24 до 0,30 BTU/час-фут-°F (от 1,36 до 1,70 Вт/м-K).
2
2
2
2
Иллюстративное отпущенное покрытие 30 обеспечивает зимний/ночной U показатель стандартного IGU в диапазоне от 0,28 до 0,32 BTU/час-фут-°F (от 1,6 до 1,8 Вт/м-K). Например, в диапазоне от 0,29 до 0,30 BTU/час-фут-°F (от 1,66 до 1,68 Вт/м-K).
2
2
2
2
Типичное неотпущенное покрытие 30 может обеспечить зимний/ночной U показатель стандартного IGU в диапазоне от 0,299 до 0,320 BTU/час-фут-°F (от 1,7 до 1,82 Вт/м-K). Например, в диапазоне от 0,301 до 0,308 BTU/час-фут-°F (1,71 до 1,75 Вт/м-K).
Покрытие 30 с низкой излучательной способностью обеспечивает показатель внешнего видимого отражения стандартного IGU в диапазоне от 5 до 20 процентов. Например, в диапазоне от 7 до 18 процентов. Например, в диапазоне от 10 до 15 процентов. Например, в диапазоне от 11 до 13 процентов. Например, в диапазоне от 12 до 13 процентов.
Покрытие 30 с низкой излучательной способностью обеспечивает коэффициент пропускания видимого света стандартного IGU в диапазоне от 60 до 95 процентов. Например, в диапазоне от 65 до 85 процентов. Например, в диапазоне от 70 до 80 процентов. Например, в диапазоне от 72 до 76 процентов. Например, в диапазоне от 74 до 76 процентов.
Покрытие 30 с низкой излучательной способностью обеспечивает показатель пропускания L*стандартного IGU в диапазоне от 80 до 95. Например, в диапазоне от 81 до 92. Например, в диапазоне от 85 до 91. Например, в диапазоне от 88 до 90. Например, в диапазоне от 89 до 90 процентов.
Покрытие 30 с низкой излучательной способностью обеспечивает показатель пропускания a* стандартного IGU в диапазоне от 1 до -4. Например, в диапазоне от 0 до -3. Например, в диапазоне от -0,05 до -2,75. Например, в диапазоне от -1 до -2,5.
Покрытие 30 с низкой излучательной способностью обеспечивает показатель пропускания b*стандартного IGU в диапазоне от 3 до -1. Например, в диапазоне от 0 до 2,5. Например, в диапазоне от 0,5 до 2. Например, в диапазоне от 0,7 до 1,5.
Покрытие 30 с низкой излучательной способностью обеспечивает показатель внешнего отражения L* стандартного IGU в диапазоне от 30 до 50. Например, в диапазоне от 35 до 45. Например, в диапазоне от 40 до 45. Например, в диапазоне от 41 до 43.
Покрытие 30 с низкой излучательной способностью обеспечивает показатель внешнего отражения a* стандартного IGU в диапазоне от 3 до -3,5. Например, в диапазоне от 0 до -3. Например, в диапазоне от -1 до -2,75. Например, в диапазоне от -1,5 до -2,7.
Покрытие 30 с низкой излучательной способностью обеспечивает показатель внешнего отражения b* стандартного IGU в диапазоне от 3 до -3. Например, в диапазоне от 2 до -2. Например, в диапазоне от 1 до -1. Например, в диапазоне от 0,5 до -0,5.
На фигуре 2 показано покрытие 30 фигуры 1, введенное в изолирующий стеклопакет (IGU) 100 двойного остекления. Стеклопакет IGU 100 содержит первый слой 112, имеющий первую основную поверхность 114 (поверхность №1), обращенную к наружной части здания, то есть представляет собой обращенную наружу основную поверхность, и вторую основную поверхность 116 (поверхность №2), обращенную внутрь здания, то есть представляет собой обращенную внутрь поверхность. Изолирующий стеклопакет 100 включает второй слой 118, имеющий обращенную наружу основную поверхность 120 (поверхность №3), и обращенную внутрь основную поверхность 122 (поверхность №4). Второй слой 118 расположен на расстоянии от первого слоя 112. Указанная нумерация поверхностей слоев соответствует традиционной практике в области остекления.
Первый и второй слои 112, 118 могут быть выполнены из любых материалов, описанных выше для подложки 12. Второй слой 118 может быть таким же как первый слой 112, или второй слой 118 может отличаться от первого слоя 112. Каждый первый и второй слои 112, 118 могут представлять собой, например, прозрачное флоат-стекло или может быть затемненным или окрашенным стеклом, или один слой из 112, 118 может быть прозрачным стеклом, а другой слой 112, 118 является окрашенным стеклом.
Первый и второй слои 112, 118 могут быть соединены вместе любым подходящим способом, например, быть связаны клеящим материалом с традиционной дистанционной рамкой 124. Между двумя слоями 12, 118 образуется зазор или камера 126. Эта камера 126 может быть заполнена выбранной атмосферой, такой как газ, например, воздухом или инертным газом, таким как аргон или криптон.
Покрытие 30 с низкой излучательной способностью может быть расположено на любой из поверхностей 114, 116, 120, или 122. В проиллюстрированном примере покрытие 30 с низкой излучательной способностью расположено на поверхности №3 120.
На фигуре 3 показано покрытие 30 фигуры 1, введенное в изолирующий стеклопакет (IGU) 200 с тройным остеклением. Стеклопакет 200 включает первый слой 212, имеющий первую основную поверхность 214 (поверхность №1), обращенную к наружной части здания, то есть представляет собой обращенную наружу основную поверхность, и вторую основную поверхность 216 (поверхность №2), обращенную внутрь здания, то есть представляет собой обращенную внутрь поверхность. Изолирующий стеклопакет 200 включает второй слой 218, имеющий обращенную наружу основную поверхность 220 (поверхность №3), и обращенную внутрь основную поверхность 222 (поверхность №4). Изолирующий стеклопакет 200 включает третий слой 224, имеющий обращенную наружу основную поверхность 226 (поверхность №5), и обращенную внутрь основную поверхность 228 (поверхность №6). Первый слой 212, второй слой 218, и третий слой 224 расположены на расстоянии друг от друга. Указанная нумерация поверхностей слоев соответствует традиционной практике в области остекления.
Первый, второй и третий слои 212, 218, и 224 могут быть соединены вместе любым подходящим способом, например, быть связаны клеящим материалом с традиционной дистанционной рамкой 232. Первый зазор или камера 234 определяется между первым слоем 212 и вторым слоем 218, а второй зазор или камера 236 образуется между вторым слоем 218 и третьим слоем 224. Камеры 234 и 236 могут быть заполнены выбранной атмосферой, такой как газ, например, воздухом или инертным газом, таким как аргон или криптон.
Покрытие 30 с низкой излучательной способностью может быть расположено на любой из поверхностей 214, 216, 220, 222, 226 или 228. В проиллюстрированном примере покрытие 30 с низкой излучательной способностью расположено на поверхности №5226.
Первый, второй и/или третий слои 212, 218, 234 могут быть выполнены из любых материалов, описанных выше для подложки 12. Слои могут быть одинаковыми или один или несколько слоев могут отличаться от другого слоя или слоев. Каждый слой может быть, например, прозрачным флоат-стеклом или может быть затемненным или окрашенным стеклом, или один или несколько слоев может быть прозрачным стеклом, а другой один или несколько слоев может быть окрашенным стеклом.
Второе покрытие 238 может быть расположено на одной или нескольких других поверхностях стеклянных слоев. Например, второе покрытие 238 может быть расположено на поверхности №2, 216, поверхности №3 220, или поверхности №4 222. Предпочтительно, второе покрытие 238 расположено на поверхности №2 216 или на поверхности №3 220. Более предпочтительно, второе покрытие 238 расположено на поверхности №3 220.
Второе покрытие 238 может быть таким же, как первое покрытие 30.
Альтернативно, второе покрытие 238 может отличаться от первого покрытия 30. Например, первое покрытие 30 может иметь два функциональных слоя металла, а второе покрытие 238 может иметь только один функциональный слой металла. Второе покрытие 238 может иметь более высокий коэффициент SHGC, чем первое покрытие 30. Второе покрытие 238 может иметь более высокий U показатель, чем первое покрытие 30. Иллюстративным вторым покрытием 238 является покрытие SUNGATE 400, промышленно доступное на фирме PPG Industries, Inc.
Примеры
В таблице 1 показано иллюстративное отпущенное покрытие (образец 1) и иллюстративное неотпущенное покрытие (образец 2) изобретения. Каждое покрытие было сформировано на куске 3 мм прозрачного флоат-стекла. Приведенные величины толщины являются геометрической толщиной в нанометрах (нм). Пленки допированного оловом оксида цинка в образце были осаждены из катода, содержащего 10 масс. % олова и 90 масс. % цинка (то есть, ZnO 90/10). Сокращение “PAL” означает фазосогласующий слой. Каждый первый PAL представлял собой пленку допированного оловом оксида цинка поверх пленки станната. Пленка допированного оловом оксида цинка имела геометрическую толщину в диапазоне от 5 до 15 нм. Каждый второй PAL представлял собой слой допированного оловом оксида цинка/станната цинка/допированного оловом оксида цинка, причем каждая пленка допированного оловом оксида цинка имела геометрическую толщину в диапазоне от 5 до 15 нм. Третий PAL представлял собой пленку станната цинка поверх пленки допированного оловом оксида цинка, причем пленка допированного оловом оксида цинка имела геометрическую толщину в диапазоне от 5 до 15 нм. Защитный слой “PL” представлял собой диоксид титана. Слои грунтовки представляли собой диоксид титана (осажденный в виде металла и по меньшей мере частично окисленный на последующих технологических стадиях. Отражающие слои (IR №1 и IR №2) были выполнены из металлического серебра. Образцы 1 и 2 получены на технологической установке для нанесения покрытий.
Таблица 1
Образец
PAL №1
IR №1
Грунтовка №1
PAL №2
IR №2
Грунтовка №2
PAL №2
PL
1
47
6,7
3
85
9,1
3
29
5
2
45
7,2
2
82
8,8
2
33
4,5
В таблице 2 показаны измеренные оптические данные для образца 1 с использованием спектрометра Perkin Elmer Model 1050, в соответствии с инструкциями для прибора. В таблице 3 показаны измеренные оптические данные для образца 2 с использованием спектрометра Perkin Elmer Model 1050, в соответствии с инструкциями для прибора. “УФ” означает процент ультрафиолетового излучения в диапазоне от 300 до 380 нм. “VIS” означает видимое излучение (источник света D65, под углом 2º к наблюдателю). “ИК” означает процент инфракрасного излучения в диапазоне от 780 нм до 2500 нм. “Солнечный” означает процент солнечного излучения в диапазоне от 300 нм до 2500 нм (измерение в соответствии со стандартом ISO 9050). Параметры (коды) цвета L*, a*, b*, C*, и оттенок цветаº являются величинами для источника света D65, под углом 10º к наблюдателю.
Таблица 2
УФ
ИК
Солнечный
L*
a*
b*
C*
Оттенок цвета°
Коэффициент пропускания
22,70
83,40
29,45
56,81
93,17
-0,32
0,66
0,73
115,57
Фронтальное отражение
29,43
5,29
54,04
26,94
27,49
-4,23
2,41
4,87
150,32
Обратное отражение
19,30
5,34
37,11
19,83
27,73
2,67
-5,48
6,09
295,96
Таблица 3
УФ
ИК
Солнечный
L*
a*
b*
C*
Оттенок цвета°
Коэффициент пропускания
19,28
82,28
24,89
53,63
92,68
-1,24
1,10
1,66
138,45
Фронтальное отражение
27,64
4,74
57,73
28,22
25,95
-2,87
1,68
3,33
149,66
Обратное отражение
16,53
5,15
39,71
20,7
27,21
3,17
-5,31
6,18
300,87
2
2
В таблицах 4 и 5 показаны данные для стандартного IGU, имеющего два слоя 3 мм прозрачного флоат-стекла с зазором 0,5 дюйм между слоями и с покрытием на поверхности №3. Термин “Воздух” означает, что IGU является стандартным IGU, то есть зазор заполнен воздухом. T(V) означает процент пропускания видимого излучения. RE(V) означает процент внешнего отражения видимого излучения. RI(V) означает процент внутреннего отражения видимого излучения. T(S) означает процент пропускания солнечного излучения. RE(S) означает процент внешнего отражения солнечного излучения. RI(S) означает процент внутреннего отражения солнечного излучения. УФ(T) означает процент пропускания ультрафиолетового излучения. UF(W) означает зимний/ночной U показатель (BTU/час-фут-°F). UF(S) означает летний/дневной U показатель (BTU/час-фут-°F). SC означает коэффициент затенения. SHGC означает летний/дневной коэффициент солнечного теплопритока. LSG означает отношение свет/солнечный нагрев. Параметры L*(T), a*(T), и b*(T) означают значения для пропускаемого L*, a*, b*. L*(RE), a*(RE), и b*(RE) означают значения для внешнего отражения L*, a*, b*.
Таблица 4
Образец
Атмосфера
T(V)
RE(V)
RI(V)
T(S)
RE(S)
RI(S)
УФ(T)
UF(W)
UF(S)
1
Воздух
75,3
12,9
11,4
46,4
27,5
25,2
20,4
0,296
0,277
2
Воздух
74,2
12,4
11,0
43,7
28,4
26,1
17,5
0,302
0,286
Таблица 5
Образец
Атмосфера
T(V)
RE(V)
RI(V)
T(S)
RE(S)
RI(S)
УФ(T)
UF(W)
UF(S)
1
Воздух
0,665
0,579
1,30
89,51
-1,31
0,78
42,59
-2,61
0,35
2
Воздух
0,648
0,564
1,32
89,02
-2,18
1,20
41,92
-1,94
-0,03
В таблицах 6 и 7 показаны данные для стандартного IGU, имеющего два слоя 3 мм прозрачного флоат-стекла с зазором 0,5 дюйм между слоями и с покрытием на поверхности №3. Термин “AR90” означает, что в зазоре IGU содержит девяносто процентов аргона и десять процентов воздуха.
Таблица 6
Образец
Атмосфера
T(V)
RE(V)
RI(V)
T(S)
RE(S)
RI(S)
УФ(T)
UF(W)
UF(S)
1
AR90
75,3
12,9
11,4
46,4
27,5
25,2
20,4
0,249
0,223
2
AR90
74,2
12,4
11,0
43,7
28,4
26,1
17,5
0,256
0,233
Таблица 7
Образец
Атмосфера
SC
SHGC
LSG
L*(T)
a*(T)
b*(T)
L*(RE)
a*(RE)
b*(RE)
1
AR90
0,669
0,582
1,29
89,51
-1,31
0,78
42,59
-2,61
0,35
2
AR90
0,652
0,568
1,31
89,02
-2,18
1,20
41,92
-1,94
-0,03
Изобретение может быть описано дополнительно со ссылкой на следующие пронумерованные пункты:
2
Пункт 1: Покрытие 30 с низкой излучательной способностью, содержащее множество фазосогласующих слоев 40, 50, 62; первый функциональный слой 46 металла; и второй функциональный слой 58 металла, размещенный поверх и на расстоянии от первого функционального слоя 46 металла, причем указанное покрытие 30 с низкой излучательной способностью обеспечивает летний/дневной коэффициент SHGC стандартного IGU по меньшей мере 0,4 и зимний/ночной U показатель стандартного IGU не больше, чем 0,4 BTU/час-фут-°F.
Пункт 2: Покрытие 30 с низкой излучательной способностью по пункту 1, содержащее первый фазосогласующий слой 40; первый функциональный слой 46 металла, размещенный поверх первого фазосогласующего слоя 40; первый слой 48 грунтовки, размещенный поверх первого функционального слоя 46 металла; второй фазосогласующий слой 50, размещенный поверх первого слоя 48 грунтовки; второй функциональный слой 58 металла, размещенный поверх второго фазосогласующего слоя 50; второй слой 60 грунтовки, размещенный поверх второго функционального слоя 58 металла; третий фазосогласующий слой 62, размещенный поверх второго слоя 60 грунтовки; и защитный слой 92, размещенный поверх третьего фазосогласующего слоя 62.
Пункт 3: Покрытие 30 с низкой излучательной способностью по пункту 1 или 2, в котором фазосогласующие слои 40, 50, 62 содержат неметаллические слои.
Пункт 4: Покрытие 30 с низкой излучательной способностью по любому из пунктов от 1 до 3, в котором фазосогласующие слои 40, 50, 62 содержат диэлектрические или полупроводниковые материалы.
Пункт 5: Покрытие 30 с низкой излучательной способностью по любому из пунктов от 1 до 4, в котором фазосогласующие слои 40, 50, 62 содержат оксиды, нитриды, оксинитриды, или их смеси.
Пункт 6: Покрытие 30 с низкой излучательной способностью по любому из пунктов от 1 до 5, в котором фазосогласующие слои 40, 50, 62 содержат оксиды, нитриды, или оксинитриды титана, гафния, циркония, ниобия, цинка, висмута, свинца, индия, олова, и их смеси.
Пункт 7: Покрытие 30 с низкой излучательной способностью по любому из пунктов от 1 до 6, в котором фазосогласующие слои 40, 50, 62 содержат оксиды одного или нескольких металлов, сплавов металлов, или смесей металлов, предпочтительно оксиды, содержащие цинк и олово.
Пункт 8: Покрытие 30 с низкой излучательной способностью по любому из пунктов от 1 до 7, в котором фазосогласующие слои 40, 50, 62 содержат множество пленок.
Пункт 9: Покрытие 30 с низкой излучательной способностью по любому из пунктов от 1 до 8, в котором первый фазосогласующий слой содержит оксид цинка и олова.
Пункт 10: Покрытие 30 с низкой излучательной способностью по любому из пунктов от 1 до 9, в котором первый фазосогласующий слой имеет оптическую толщину в диапазоне от 72 нм до 112 нм, предпочтительно оптическую толщину в диапазоне от 84 нм до 103 нм, более предпочтительно оптическую толщину в диапазоне от 89 нм до 95 нм.
Пункт 11: Покрытие 30 с низкой излучательной способностью по любому из пунктов от 1 до 10, в котором фазосогласующий первый слой имеет геометрическую толщину в диапазоне от 36 нм до 56 нм, предпочтительно геометрическую толщину в диапазоне от 42 нм до 49 нм, более предпочтительно геометрическую толщину в диапазоне от 44 нм до 48 нм.
Пункт 12: Покрытие 30 с низкой излучательной способностью по любому из пунктов от 1 до 11, в котором первый фазосогласующий слой содержит первую пленку 42 и вторую пленку 44.
Пункт 13: Покрытие 30 с низкой излучательной способностью по пункту 12, в котором первая пленка 42 содержит оксид сплава металлов или смесь оксидов металлов.
Пункт 14: Покрытие 30 с низкой излучательной способностью по пункту 12 или 13, в котором вторая пленка 44 содержит пленку оксида металла, пленку допированного оксида металла, или пленку смеси оксидов.
Пункт 15: Покрытие 30 с низкой излучательной способностью по любому из пунктов 12 - 14, в котором первая пленка 42 содержит цинк и олово, предпочтительно оксид сплава цинка/олова, более предпочтительно станнат цинка.
Пункт 16: Покрытие 30 с низкой излучательной способностью по любому из пунктов 12 - 15, в котором вторая пленка 44 содержит оксид металла, предпочтительно допированный оксид цинка, более предпочтительно допированный оловом оксид цинка. Например, ZnO 90/10.
Пункт 17: Покрытие 30 с низкой излучательной способностью по любому из пунктов 12 - 16, в котором вторая пленка 44 имеет геометрическую толщину в диапазоне от 1 нм до 20 нм, предпочтительно геометрическую толщину в диапазоне от 5 нм до 15 нм.
Пункт 18: Покрытие 30 с низкой излучательной способностью по любому из пунктов 12 - 17, в котором первая пленка 42 имеет геометрическую толщину в диапазоне от 24 нм до 46 нм, предпочтительно геометрическую толщину в диапазоне от 30 нм до 42 нм.
Пункт 19: Покрытие 30 с низкой излучательной способностью по любому из пунктов 1 - 18, в котором функциональные слои 46, 58 металлов содержат материал, выбранный из группы, состоящей из серебра, золота, платины, палладия, осмия, иридия, родия, рутения, меди, ртути, рения, алюминия, и их комбинаций, предпочтительно серебра.
Пункт 20: Покрытие 30 с низкой излучательной способностью по любому из пунктов от 1 - 19, в котором первый функциональный слой 46 металла имеет геометрическую толщину в диапазоне от 5 нм до 8,5 нм, предпочтительно геометрическую толщину в диапазоне от 6,5 нм до 7,5 нм, более предпочтительно геометрическую толщину в диапазоне от 6,6 нм до 7,3 нм.
Пункт 21: Покрытие 30 с низкой излучательной способностью по любому из пунктов 2 - 20, в котором слои 48, 60 грунтовки содержат материал, выбранный из группы, состоящей из титана, ниобия, вольфрама, никеля, хрома, железа, тантала, циркония, алюминия, кремния, индия, олова, цинка, молибдена, гафния, висмута, ванадия, марганца, и их комбинаций, предпочтительно титана.
Пункт 22: Покрытие 30 с низкой излучательной способностью по любому из пунктов 2 - 21, в котором первый слой 48 грунтовки имеет геометрическую толщину в диапазоне от 1,5 нм до 3,6 нм, предпочтительно геометрическую толщину в диапазоне от 1,8 нм до 3,2 нм, более предпочтительно геометрическую толщину в диапазоне от 1,9 нм до 3,1 нм.
Пункт 23: Покрытие 30 с низкой излучательной способностью по любому из пунктов 1 - 22, в котором второй фазосогласующий слой 50 имеет оптическую толщину в диапазоне от 136 нм до 204 нм, предпочтительно оптическую толщину в диапазоне от 155 нм до 178 нм, более предпочтительно в диапазоне от 162 нм до 172 нм.
Пункт 24: Покрытие 30 с низкой излучательной способностью по любому из пунктов 1 - 23, в котором второй фазосогласующий слой 50 имеет геометрическую толщину в диапазоне от 65 нм до 102 нм, предпочтительно геометрическую толщину в диапазоне от 77 нм до 89 нм, более предпочтительно геометрическую толщину в диапазоне от 81 нм до 86 нм.
Пункт 25: Покрытие 30 с низкой излучательной способностью по любому из пунктов 1 - 24, в котором второй фазосогласующий слой 50 содержит первую пленку 52, вторую пленку 54, третью пленку 56, и необязательно четвертую пленку 57.
Пункт 26: Покрытие 30 с низкой излучательной способностью по пункту 25, в котором первая пленка 52, и/или третья пленка 56, и/или необязательная четвертая пленка 57 содержит оксид металла, предпочтительно допированный оксид металла, более предпочтительно допированный оловом оксид цинка. Например, ZnO 90/10.
Пункт 27: Покрытие 30 с низкой излучательной способностью по пункту 25 или 26, в котором вторая пленка 54 содержит оксид сплава металлов, предпочтительно станнат.
Пункт 28: Покрытие 30 с низкой излучательной способностью по любому из пунктов 25 - 27, в котором первая пленка 52, и/или третья пленка 56, и/или необязательная четвертая пленка 57 имеет геометрическую толщину в диапазоне от 1 нм до 20 нм, предпочтительно геометрическую толщину в диапазоне от 5 нм до 15 нм.
Пункт 29: Покрытие 30 с низкой излучательной способностью по любому из пунктов 25 - 28, в котором вторая пленка 54 имеет геометрическую толщину в диапазоне от 62 нм до 84 нм, предпочтительно геометрическую толщину в диапазоне от 72 нм до 85 нм.
Пункт 30: Покрытие 30 с низкой излучательной способностью по любому из пунктов 1 до 29, в котором второй функциональный слой 58 металла содержит серебро.
Пункт 31: Покрытие 30 с низкой излучательной способностью по любому из пунктов 1 - 30, в котором второй функциональный слой 58 металла имеет геометрическую толщину в диапазоне от 7 нм до 11 нм, предпочтительно геометрическую толщину в диапазоне от 8,3 нм до 9,5 нм, более предпочтительно геометрическую толщину в диапазоне от 8,7 нм до 9,2 нм.
Пункт 32: Покрытие 30 с низкой излучательной способностью по любому из пунктов 2 - 31, в котором второй слой 60 грунтовки содержит титан.
Пункт 33: Покрытие 30 с низкой излучательной способностью по любому из пунктов 2 - 32, в котором второй слой 60 грунтовки имеет геометрическую толщину в диапазоне от 1,5 нм до 3,6 нм, предпочтительно геометрическую толщину в диапазоне от 1,8 нм до 3,2 нм, более предпочтительно геометрическую толщину в диапазоне от 1,9 нм до 3,1 нм.
Пункт 34: Покрытие 30 с низкой излучательной способностью по любому из пунктов 1 - 33, в котором третий фазосогласующий слой 62 имеет оптическую толщину в диапазоне от 46 нм до 73 нм, предпочтительно оптическую толщину в диапазоне от 55 нм до 68 нм, более предпочтительно оптическую толщину в диапазоне от 57 нм до 67 нм.
Пункт 35: Покрытие 30 с низкой излучательной способностью по любому из пунктов 1 - 34, в котором третий фазосогласующий слой 62 имеет геометрическую толщину в диапазоне от 23 нм до 40 нм, предпочтительно геометрическую толщину в диапазоне от 27 нм до 35 нм, более предпочтительно геометрическую толщину в диапазоне от 28 нм до 34 нм.
Пункт 36: Покрытие 30 с низкой излучательной способностью по любому из пунктов 1 - 35, в котором третий фазосогласующий слой 62 содержит первую пленку 64 и вторую пленку 66.
Пункт 37: Покрытие 30 с низкой излучательной способностью по пункту 36, в котором первая пленка 64 содержит оксид металла, предпочтительно допированный оксид металла, более предпочтительно допированный оловом оксид цинка. Например, ZnO 90/10.
Пункт 38: Покрытие 30 с низкой излучательной способностью по пункту 36 или 37, в котором вторая пленка 66 содержит материал оксида сплава металлов, предпочтительно станнат цинка.
Пункт 39: Покрытие 30 с низкой излучательной способностью по любому из пунктов 36 - 38, в котором первая пленка 64 имеет геометрическую толщину в диапазоне от 1 нм до 20 нм, предпочтительно геометрическую толщину в диапазоне от 5 нм до 15 нм.
Пункт 40: Покрытие 30 с низкой излучательной способностью по любому из пунктов 36 - 39, в котором вторая пленка 66 имеет геометрическую толщину в диапазоне от 9 нм до 32 нм, предпочтительно геометрическую толщину в диапазоне от 14 нм до 28 нм.
Пункт 41: Покрытие 30 с низкой излучательной способностью по любому из пунктов 2 - 40, в котором защитный слой 92 выбран из группы, состоящей из металла, оксида металла, и нитрида металла, предпочтительно диоксида титана.
Пункт 42: Покрытие 30 с низкой излучательной способностью по любому из пунктов 2 - 41, в котором защитный слой 92 имеет геометрическую толщину в диапазоне от 4 нм до 5,5 нм, предпочтительно геометрическую толщину в диапазоне от 4,3 нм до 5,25 нм, более предпочтительно геометрическую толщину в диапазоне от 4,4 нм до 5,05 нм.
Пункт 43: Покрытие 30 с низкой излучательной способностью по любому из пунктов 1 - 42, в котором покрытие 30 имеет излучательную способность в диапазоне от 0,035 до 0,065, предпочтительно в диапазоне от 0,04 до 0,06.
Пункт 44: Покрытие 30 с низкой излучательной способностью по любому из пунктов 1 - 43, в котором покрытие 30 обеспечивает SHGC стандартного IGU в диапазоне от 0,4 до 0,65, предпочтительно в диапазоне от 0,5 до 0,6, более предпочтительно в диапазоне от 0,55 до 0,59.
2
2
2
2
2
2
Пункт 45: Покрытие 30 с низкой излучательной способностью по любому из пунктов 1 - 44, в котором покрытие 30 обеспечивает зимний/ночной U показатель стандартного IGU в диапазоне от 0,2 до 0,4 BTU/час-фут-°F (от 1,14 до 2,27 Вт/м-K), предпочтительно в диапазоне от 0,23 до 0,31 BTU/час-фут-°F (от 1,31 до 1,76 Вт/м-K), более предпочтительно в диапазоне от 0,24 до 0,30 BTU/час-фут-°F (от 1,36 до 1,70 Вт/м-K).
Пункт 46: Покрытие 30 с низкой излучательной способностью по любому из пунктов 1 - 45, в котором покрытие 30 обеспечивает показатель внешнего видимого отражения стандартного IGU в диапазоне от 5 до 20 процентов, предпочтительно в диапазоне от 10 до 15 процентов, более предпочтительно в диапазоне от 11 до 13 процентов.
Пункт 47: Покрытие 30 с низкой излучательной способностью по любому из пунктов 1 - 46, в котором покрытие 30 обеспечивает коэффициент пропускания видимого света стандартного IGU в диапазоне от 60 до 95 процентов, предпочтительно в диапазоне от 70 до 80 процентов, более предпочтительно в диапазоне от 72 до 76 процентов.
Пункт 48: Покрытие 30 с низкой излучательной способностью по любому из пунктов 1 - 47, в котором покрытие 30 обеспечивает пропускаемый показатель L* стандартного IGU в диапазоне от 80 до 95, предпочтительно в диапазоне от 85 до 91, более предпочтительно в диапазоне от 88 до 90.
Пункт 49: Покрытие 30 с низкой излучательной способностью по любому из пунктов 1 - 48, в котором покрытие 30 обеспечивает пропускаемый показатель a* стандартного IGU в диапазоне от 1 до -4, предпочтительно в диапазоне от -0,05 до -2,75, более предпочтительно в диапазоне от -1 до -2,5.
Пункт 50: Покрытие 30 с низкой излучательной способностью по любому из пунктов 1 - 49, в котором покрытие 30 обеспечивает пропускаемый показатель b* стандартного IGU в диапазоне от 3 до -1, предпочтительно в диапазоне от 0,5 до 2, более предпочтительно в диапазоне от 0,7 до 1,5.
Пункт 51: Покрытие 30 с низкой излучательной способностью по любому из пунктов 1 - 50, в котором покрытие 30 обеспечивает показатель внешнего отражения L* стандартного IGU в диапазоне от 30 до 50, предпочтительно в диапазоне от 40 до 45, более предпочтительно в диапазоне от 41 до 43.
Пункт 52: Покрытие 30 с низкой излучательной способностью по любому из пунктов 1 - 51, в котором покрытие 30 обеспечивает показатель внешнего отражения a* стандартного IGU в диапазоне от 3 до -3,5, предпочтительно в диапазоне от -1 до -2,75, более предпочтительно в диапазоне от -1,5 до -2,7.
Пункт 53: Покрытие 30 с низкой излучательной способностью по любому из пунктов 1 - 52, в котором покрытие 30 обеспечивает показатель внешнего отражения b* стандартного IGU в диапазоне от 3 до -3, предпочтительно в диапазоне от 1 до -1, более предпочтительно в диапазоне от 0,5 до -0,5.
Пункт 54: Покрытие 30 с низкой излучательной способностью по любому из пунктов 1 - 53, в котором покрытие 30 представляет собой отпущенное покрытие.
Пункт 55: Покрытие 30 с низкой излучательной способностью по пункту 54, в котором первый фазосогласующий слой 40 имеет оптическую толщину в диапазоне от 75 нм до 112 нм, предпочтительно оптическую толщину в диапазоне от 84 нм до 103 нм, более предпочтительно оптическую толщину в диапазоне от 93 нм до 95 нм.
Пункт 56: Покрытие 30 с низкой излучательной способностью по пункту 54 или 55, в котором фазосогласующий первый слой 40 имеет геометрическую толщину в диапазоне от 37 нм до 56 нм, предпочтительно геометрическую толщину в диапазоне от 44 нм до 49 нм, более предпочтительно геометрическую толщину в диапазоне от 46 нм до 48 нм.
Пункт 57: Покрытие 30 с низкой излучательной способностью по любому из пунктов 54 - 56, в котором первый фазосогласующий слой 40 содержит первую пленку 42 и вторую пленку 44, причем вторая пленка 44 имеет геометрическую толщину в диапазоне от 1 нм до 20 нм, предпочтительно геометрическую толщину в диапазоне от 5 нм до 15 нм.
Пункт 58: Покрытие 30 с низкой излучательной способностью по пункту 57, в котором первая пленка 42 имеет геометрическую толщину в диапазоне от 26 нм до 46 нм, предпочтительно геометрическую толщину в диапазоне от 32 нм до 42 нм.
Пункт 59: Покрытие 30 с низкой излучательной способностью по любому из пунктов 54 - 58, в котором первый функциональный слой 46 металла имеет геометрическую толщину в диапазоне от 5 нм до 8 нм, предпочтительно геометрическую толщину в диапазоне от 6,5 нм до 7 нм, более предпочтительно геометрическую толщину в диапазоне от 6,6 нм до 6,8 нм.
Пункт 60: Покрытие 30 с низкой излучательной способностью по любому из пунктов 54 - 59, в котором первый слой 48 грунтовки имеет геометрическую толщину в диапазоне от 2,5 нм до 3,6 нм, предпочтительно геометрическую толщину в диапазоне от 2,8 нм до 3,2 нм, более предпочтительно геометрическую толщину в диапазоне от 2,9 нм до 3,1 нм.
Пункт 61: Покрытие 30 с низкой излучательной способностью по любому из пунктов 54 - 60, в котором второй фазосогласующий слой 50 имеет оптическую толщину в диапазоне от 136 нм до 204 нм, предпочтительно оптическую толщину в диапазоне от 161 нм до 178 нм, более предпочтительно в диапазоне от 168 нм до 172 нм.
Пункт 62: Покрытие 30 с низкой излучательной способностью по любому из пунктов 54 - 61, в котором второй фазосогласующий слой 50 имеет геометрическую толщину в диапазоне от 68 нм до 102 нм, предпочтительно геометрическую толщину в диапазоне от 80 нм до 89 нм, более предпочтительно геометрическую толщину в диапазоне от 84 нм до 86 нм.
Пункт 63: Покрытие 30 с низкой излучательной способностью по любому из пунктов 54 - 62, в котором второй фазосогласующий слой 50 содержит первую пленку 52, вторую пленку 54, третью пленку 56, и необязательно четвертую пленку 57, и в котором первая пленка 54, и/или третья пленка 56, и/или необязательная четвертая пленка 57 имеют геометрическую толщину в диапазоне от 1 нм до 20 нм, предпочтительно геометрическую толщину в диапазоне от 5 нм до 15 нм.
Пункт 64: Покрытие 30 с низкой излучательной способностью по пункту 63, в котором вторая пленка 54 имеет геометрическую толщину в диапазоне от 65 нм до 84 нм, предпочтительно геометрическую толщину в диапазоне от 75 нм до 85 нм.
Пункт 65: Покрытие 30 с низкой излучательной способностью по любому из пунктов 54-64, в котором второй функциональный слой 58 металла имеет геометрическую толщину в диапазоне от 7 нм до 11 нм, предпочтительно геометрическую толщину в диапазоне от 8,5 нм до 9,5 нм, более предпочтительно геометрическую толщину в диапазоне от 9 нм до 9,2 нм.
Пункт 66: Покрытие 30 с низкой излучательной способностью по любому из пунктов 54 - 65, в котором второй слой 60 грунтовки имеет геометрическую толщину в диапазоне от 2,5 нм до 3,6 нм, предпочтительно геометрическую толщину в диапазоне от 2,8 нм до 3,2 нм, более предпочтительно геометрическую толщину в диапазоне от 2,9 нм до 3,1 нм.
Пункт 67: Покрытие 30 с низкой излучательной способностью по пункту 66, в котором третий фазосогласующий слой 62 имеет оптическую толщину в диапазоне от 46 нм до 70 нм, предпочтительно оптическую толщину в диапазоне от 55 нм до 61 нм, более предпочтительно оптическую толщину в диапазоне от 57 нм до 59 нм.
Пункт 68: Покрытие 30 с низкой излучательной способностью по любому из пунктов 54 - 67, в котором третий фазосогласующий слой 62 имеет геометрическую толщину в диапазоне от 23 нм до 35 нм, предпочтительно геометрическую толщину в диапазоне от 27 нм до 31 нм, более предпочтительно геометрическую толщину в диапазоне от 28 нм до 30 нм.
Пункт 69: Покрытие 30 с низкой излучательной способностью по любому из пунктов 54 - 68, в котором третий фазосогласующий слой 62 содержит первую пленку 64 и вторую пленку 66.
Пункт 70: Покрытие 30 с низкой излучательной способностью по пункту 69, в котором первая пленка 64 имеет геометрическую толщину в диапазоне от 1 нм до 20 нм, предпочтительно геометрическую толщину в диапазоне от 5 нм до 15 нм.
Пункт 71: Покрытие 30 с низкой излучательной способностью по пункту 69 или 70, в котором вторая пленка 66 имеет геометрическую толщину в диапазоне от 9 нм до 28 нм, предпочтительно геометрическую толщину в диапазоне от 14 нм до 24 нм.
Пункт 72: Покрытие 30 с низкой излучательной способностью по любому из пунктов 54 - 71, в котором защитный слой 92 имеет геометрическую толщину в диапазоне от 4,5 нм до 5,5 нм, предпочтительно геометрическую толщину в диапазоне от 4,75 нм до 5,25 нм, более предпочтительно геометрическую толщину в диапазоне от 4,95 нм до 5,05 нм.
Пункт 73: Покрытие 30 с низкой излучательной способностью по любому из пунктов 54 - 72, в котором покрытие 30 обеспечивает коэффициент SHGC стандартного IGU в диапазоне от 0,55 до 0,585, предпочтительно в диапазоне от 0,57 до 0,58.
2
2
2
2
Пункт 74: Покрытие 30 с низкой излучательной способностью по любому из пунктов 54 - 73, в котором покрытие 30 обеспечивает зимний/ночной U показатель стандартного IGU в диапазоне от 0,28 до 0,32 BTU/час-фут-°F (от 1,6 до 1,8 Вт/м-K), предпочтительно в диапазоне от 0,29 до 0,30 BTU/час-фут-°F (1,66 до 1,68 Вт/м-K).
Пункт 75: Покрытие 30 с низкой излучательной способностью по любому из пунктов 1 - 53, в котором покрытие 30 представляет собой неотпущенное покрытие.
Пункт 76: Покрытие 30 с низкой излучательной способностью по пункту 75, в котором первый фазосогласующий слой 40 имеет оптическую толщину в диапазоне от 72 нм до 108 нм, предпочтительно оптическую толщину в диапазоне от 85 нм до 94 нм, более предпочтительно оптическую толщину в диапазоне от 89 нм до 91 нм.
Пункт 77: Покрытие 30 с низкой излучательной способностью по пункту 75 или 76, в котором первый фазосогласующий слой 40 имеет геометрическую толщину в диапазоне от 36 нм до 54 нм, предпочтительно геометрическую толщину в диапазоне от 42 нм до 47 нм, более предпочтительно геометрическую толщину в диапазоне от 44 нм до 46 нм.
Пункт 78: Покрытие 30 с низкой излучательной способностью по любому из пунктов 75 - 77, в котором первый фазосогласующий слой 40 содержит первую пленку 42 и вторую пленку 44, причем первая пленка 42 имеет геометрическую толщину в диапазоне от 1 нм до 20 нм, предпочтительно геометрическую толщину в диапазоне от 5 нм до 15 нм.
Пункт 79: Покрытие 30 с низкой излучательной способностью по пункту 78, в котором вторая пленка 44 имеет геометрическую толщину в диапазоне от 24 нм до 44 нм, предпочтительно геометрическую толщину в диапазоне от 30 нм до 40 нм.
Пункт 80: Покрытие 30 с низкой излучательной способностью по любому из пунктов 75 - 79, в котором первый функциональный слой 46 металла имеет геометрическую толщину в диапазоне от 5,5 нм до 8,5 нм, предпочтительно геометрическую толщину в диапазоне от 6,8 нм до 7,5 нм, более предпочтительно геометрическую толщину в диапазоне от 7 нм до 7,3 нм.
Пункт 81: Покрытие 30 с низкой излучательной способностью по любому из пунктов 75 - 80, в котором первый слой 48 грунтовки имеет геометрическую толщину в диапазоне от 1,5 нм до 2,5 нм, предпочтительно геометрическую толщину в диапазоне от 1,8 нм до 2,2 нм, более предпочтительно геометрическую толщину в диапазоне от 1,9 нм до 2,1 нм.
Пункт 82: Покрытие 30 с низкой излучательной способностью по любому из пунктов 75 - 81, в котором второй фазосогласующий слой 50 имеет оптическую толщину в диапазоне от 147 нм до 181 нм, предпочтительно оптическую толщину в диапазоне от 155 нм до 172 нм, более предпочтительно в диапазоне от 162 нм до 186 нм.
Пункт 83: Покрытие 30 с низкой излучательной способностью по любому из пунктов 75 - 82, в котором второй фазосогласующий слой 50 имеет геометрическую толщину в диапазоне от 65 нм до 98 нм, предпочтительно геометрическую толщину в диапазоне от 77 нм до 86 нм, более предпочтительно геометрическую толщину в диапазоне от 81 нм до 83 нм.
Пункт 84: Покрытие 30 с низкой излучательной способностью по любому из пунктов 75 - 83, в котором второй фазосогласующий слой 50 содержит первую пленку 52, вторую пленку 54, третью пленку 56, и необязательно четвертую пленку 57, и в котором первая пленка 52, и/или третья пленка 56, и/или необязательная четвертая пленка 57 имеет геометрическую толщину в диапазоне от 1 нм до 20 нм, предпочтительно геометрическую толщину в диапазоне от 5 нм до 15 нм.
Пункт 85: Покрытие 30 с низкой излучательной способностью по пункту 84, в котором вторая пленка 54 имеет геометрическую толщину в диапазоне от 62 нм до 81 нм, предпочтительно геометрическую толщину в диапазоне от 72 нм до 77 нм.
Пункт 86: Покрытие 30 с низкой излучательной способностью по любому из пунктов 75 - 85, в котором второй функциональный слой 58 металла имеет геометрическую толщину в диапазоне от 7 нм до 11 нм, предпочтительно геометрическую толщину в диапазоне от 8,3 нм до 9,5 нм, более предпочтительно геометрическую толщину в диапазоне от 8,7 нм до 8,9 нм.
Пункт 87: Покрытие 30 с низкой излучательной способностью по любому из пунктов 75 - 86, в котором второй слой 60 грунтовки имеет геометрическую толщину в диапазоне от 1,5 нм до 2,5 нм, предпочтительно геометрическую толщину в диапазоне от 1,8 нм до 2,2 нм, более предпочтительно геометрическую толщину в диапазоне от 1,9 нм до 2,1 нм.
Пункт 88: Покрытие 30 с низкой излучательной способностью по любому из пунктов 75 - 87, в котором третий фазосогласующий слой 62 имеет оптическую толщину в диапазоне от 59 нм до 73 нм, предпочтительно оптическую толщину в диапазоне от 62 нм до 68 нм, более предпочтительно оптическую толщину в диапазоне от 65 нм до 67 нм.
Пункт 89: Покрытие 30 с низкой излучательной способностью по любому из пунктов 75 - 88, в котором третий фазосогласующий слой 62 имеет геометрическую толщину в диапазоне от 26 нм до 40 нм, предпочтительно геометрическую толщину в диапазоне от 31 нм до 35 нм, более предпочтительно геометрическую толщину в диапазоне от 32 нм до 34 нм.
Пункт 90: Покрытие 30 с низкой излучательной способностью по любому из пунктов 75 - 89, в котором третий фазосогласующий слой 62 содержит первую пленку 64 и вторую пленку 66.
Пункт 91: Покрытие 30 с низкой излучательной способностью по пункту 90, в котором первая пленка 64 имеет геометрическую толщину в диапазоне от 1 нм до 20 нм, предпочтительно геометрическую толщину в диапазоне от 5 нм до 15 нм.
Пункт 92: Покрытие 30 с низкой излучательной способностью по пункту 90 или 91, в котором вторая пленка 66 имеет геометрическую толщину в диапазоне от 13 нм до 32 нм, предпочтительно геометрическую толщину в диапазоне от 18 нм до 28 нм.
Пункт 93: Покрытие 30 с низкой излучательной способностью по любому из пунктов 75 - 92, в котором защитный слой 92 имеет геометрическую толщину в диапазоне от 4 нм до 5 нм, предпочтительно геометрическую толщину в диапазоне от 4,3 нм до 4,7 нм, более предпочтительно геометрическую толщину в диапазоне от 4,4 нм до 4,6 нм.
Пункт 94: Покрытие 30 с низкой излучательной способностью по любому из пунктов 75 - 93, в котором покрытие 30 обеспечивает коэффициент SHGC стандартного IGU в диапазоне от 0,56 до 0,57, предпочтительно в диапазоне от 0,562 до 0,566.
2
2
2
2
Пункт 95: Покрытие 30 с низкой излучательной способностью по любому из пунктов 75 - 94, в котором покрытие 30 обеспечивает зимний/ночной U показатель стандартного IGU в диапазоне от 0,299 до 0,320 BTU/час-фут-°F (от 1,7 до 1,82 Вт/м-K), предпочтительно в диапазоне от 0,301 до 0,308 BTU/час-фут-°F (от 1,71 до 1,75 Вт/м-K).
Пункт 96: Покрытие 30 с низкой излучательной способностью по любому из пунктов 1 - 95, в котором покрытие 30 с низкой излучательной способностью содержит только два функциональных слоя 46, 58 металла.
Пункт 97: Покрытие 30 с низкой излучательной способностью по любому из пунктов 1 - 96, в котором первый функциональный слой 46 металла тоньше, чем второй функциональный слой 58 металла.
Пункт 98: Покрытие 30 с низкой излучательной способностью по любому из пунктов 1 - 97, в котором первый функциональный слой 46 металла имеет геометрическую толщину в диапазоне от 6 нм до 8 нм, предпочтительно в диапазоне от 6,5 нм до 7,5 нм.
Пункт 99: Покрытие 30 с низкой излучательной способностью по любому из пунктов 1 - 98, в котором второй функциональный слой 58 металла имеет геометрическую толщину в диапазоне от 8 нм до 10 нм, предпочтительно в диапазоне от 8,5 нм до 9,5 нм.
Пункт 100: Покрытие 30 с низкой излучательной способностью по любому из пунктов 1 - 99, в котором отношение геометрической толщины первого функционального слоя 46 металла к геометрической толщине второго функционального слоя 58 металла находится в диапазоне от 0,6 до 1.
Пункт 101: Покрытие 30 с низкой излучательной способностью по любому из пунктов 1 - 100, в котором покрытие 30 с низкой излучательной способностью содержит первый фазосогласующий слой 40, содержащий оксиды цинка и олова и имеющий оптическую толщину в диапазоне от 84 нм до 103 нм; первый функциональный слой 46 металла, размещенный поверх первого фазосогласующего слоя 40 и содержащий серебро, имеющий геометрическую толщину в диапазоне от 6 нм до 8 нм; первый слой 48 грунтовки, размещенный поверх первого функционального слоя 46 металла; второй фазосогласующий слой 50, размещенный поверх первого слоя 48 грунтовки и содержащий оксиды цинка и олова, имеющий оптическую толщину в диапазоне от 155 нм до 178 нм; второй функциональный слой 58 металла, размещенный поверх второго фазосогласующего слоя 50 и содержащий серебро, имеющий геометрическую толщину в диапазоне от 8 нм до 10 нм; второй слой 60 грунтовки, размещенный поверх второго функционального слоя 58 металла; третий фазосогласующий слой 62, размещенный поверх второго слоя 60 грунтовки и содержащий оксиды цинка и олова, имеющий оптическую толщину в диапазоне от 55 нм до 68 нм; и защитный слой 92, размещенный поверх третьего фазосогласующего слоя 62, и имеющий оптическую толщину в диапазоне от 10,5 до 13 нм.
Пункт 102: Изолирующий стеклопакет 100, 200, содержащий покрытие 30 с низкой излучательной способностью по любому из пунктов 1 - 101.
Пункт 103: Изолирующий стеклопакет 100, 200 по пункту 102, в котором изолирующий стеклопакет 100, 200 представляет собой изолирующий стеклопакет 100 с двойным остеклением с покрытием 30 с низкой излучательной способностью на поверхности №3.
Пункт 104: Изолирующий стеклопакет 100, 200 по пункту 102, в котором изолирующий стеклопакет 100, 200 представляет собой изолирующий стеклопакет 200 с тройным остеклением с покрытием 30 с низкой излучательной способностью на поверхности №5.
Пункт 105: Изолирующий стеклопакет 100, 200 по пункту 102, в котором изолирующий стеклопакет 100, 200 представляет собой изолирующий стеклопакет 200 с тройным остеклением, имеющий покрытие 30 с низкой излучательной способностью на поверхности №5, и второе покрытие 238, расположенное на поверхности №2 216, на поверхности №3 220, или на поверхности №4 222, предпочтительно на поверхности №2 216 или на поверхности №3 220, более предпочтительно на поверхности №2.
Пункт 106: Изолирующий стеклопакет 200 по пункту 105, в котором второе покрытие 238 является таким же, как первое покрытие 30.
Пункт 107: Изолирующий стеклопакет 200 по пунктам 105 или 106, в котором второе покрытие 238 отличается от первого покрытия 30.
Пункт 108: Изолирующий стеклопакет 200 по любому из пунктов 105 - 107, в котором первое покрытие 30 имеет два функциональных слоя 46, 58 металла, а второе покрытие 238 имеет только один функциональный слой металла.
Пункт 109: Изолирующий стеклопакет 200 по любому из пунктов 105 - 108, в котором второе покрытие 238 имеет более высокий коэффициент SHGC, чем первое покрытие 30.
Пункт 110: Изолирующий стеклопакет 200 по любому из пунктов 105 - 109, в котором второе покрытие 238 имеет более высокий U показатель, чем первое покрытие 30.
Пункт 111: Применение покрытия 30 с низкой излучательной способностью по любому из пунктов 1 - 101 в изолирующем стеклопакете 100, 200.
Специалисты в этой области техники могут легко признать, что могут быть выполнены модификации изобретения без отклонения от концепций, раскрытых в предшествующем описании. Следовательно, конкретные варианты осуществления, подробно описанные в этой заявке, являются только иллюстративными и не ограничивают объем изобретения, который будет изложен во всей полноте в прилагаемой формуле изобретения и любых и всех ее эквивалентах.